(57)【要約】【課題】簡単に熱アスファルトあるいはアスファルト乳剤に混合、溶解させることができ、施工性を損うことなくアスファルトの耐流動性、強靭性、低温可撓性を改善することができる水性乳化分散型アスファルト改質剤を得る。【解決手段】（イ）熱可塑性エラストマー、（ロ）乳化剤ならびに（ハ）キサンタンガムおよびラムザンガムのうちの少なくとも１種を含む水性乳化分散液よりなるアスファルト改質剤であって、該乳化剤が、特定のスチレン化フェノールポリアルキレンオキシド付加物、もしくは特定のベンジル化フェノールポリアルキレンオキシド付加物よりなる群から選ばれた少なくとも１種の非イオン性乳化剤、およびロジン酸塩であるアスファルト改質剤を使用する。【選択図】なし【特許請求の範囲】
【請求項１】
（イ）熱可塑性エラストマー、（ロ）乳化剤ならびに（ハ）キサンタンガムおよびラムザンガムのうちの少なくとも１種を含む水性乳化分散液よりなるアスファルト改質剤であって、該乳化剤が、モノスチレン化フェノールポリアルキレンオキシド付加物、ジスチレン化フェノールポリアルキレンオキシド付加物、およびトリ以上のスチレン化フェノールポリアルキレンオキシド付加物を含むスチレン化フェノールポリアルキレンオキシド付加物、ならびに、モノベンジル化フェノールポリアルキレンオキシド付加物、ジベンジル化フェノールポリアルキレンオキシド付加物、およびトリ以上のベンジル化フェノールポリアルキレンオキシド付加物を含むベンジル化フェノールポリアルキレンオキシド付加物よりなる群から選ばれた少なくとも１種の非イオン性乳化剤、およびロジン酸塩であるアスファルト改質剤。
【請求項２】
乳化剤として、さらに陽イオン性乳化剤を含む請求項１記載の改質剤。
【請求項３】
キサンタンガムおよびラムザンガム以外の増粘剤をさらに含有する請求項１または２記載の改質剤。
【請求項４】
前記増粘剤が、カルボキシメチルセルロースナトリウム、ヒドロキシエチルセルロース、ベントナイトおよびアルミノシリケートよりなる群から選ばれた少なくとも１種である請求項３記載の改質剤。
【発明の詳細な説明】
【技術分野】
【０００１】
本発明は、アスファルトに好適な性質を付与するアスファルト改質剤に関する。さらに詳しくは、アスファルトの軟化点、粘弾性、強靭性、高温粘度、低温可撓性などを向上させる、アスファルトとの相溶性がよい熱可塑性エラストマーの安定な水性乳化分散液よりなるアスファルト改質剤に関する。
【背景技術】
【０００２】
近年、アスファルトにゴム、熱可塑性エラストマー、熱可塑性樹脂などの高分子材料を添加することにより、軟化点、６０℃粘度、タフネス、テナシティなどを改善した改質アスファルトが、舗装の耐流動性、耐摩耗性、強靭性などの向上を目的として使用され、その効果も確認されてきている。従来の改質剤または改質方法として以下のものが知られている。
（１）スチレン−ブタジエンゴム（ＳＢＲ）、クロロプレンゴム、天然ゴムなどのゴムの水性乳化分散体をアスファルトに添加し、水を蒸発させて改質アスファルトを得る方法。
（２）スチレン−ブタジエン−スチレンブロックコポリマー（ＳＢＳ）、スチレン−イソプレン−スチレンブロックコポリマー（ＳＩＳ）などの熱可塑性エラストマーをクラム、ペレット、粉末などの固形状態でアスファルトに添加し、改質アスファルトを得る方法。
（３）エチレン−酢酸ビニル共重合体、エチレン−エチルアクリレート共重合体、ポリエチレンなどの熱可塑性樹脂を水性乳化分散体または固形状態でアスファルトに添加し、改質アスファルトを得る方法。
（４）前記（１）、（２）および（３）を組み合わせて用いる方法。
（５）特開平２−２９２３６８号公報に示されている、前記（２）の熱可塑性エラストマーを陰イオン性界面活性剤／非イオン性界面活性剤を１００／０〜６０／４０の比率（重量比）で使用して水性乳化分散体とし、アスファルトに添加し、改質アスファルトを得る方法。
（６）特開平３−２５９９５４号公報に示されている、前記（２）の熱可塑性エラストマーのうち、とくにＡ−Ｂ−Ａタイプのテーパーブロックコポリマーの固形状態もしくは界面活性剤で水性乳化分散体としたものをアスファルトに添加し、改質アスファルトを得る方法。
（７）特公昭５２−１５１００号公報、同５２−２２６５１号公報に示されている、ブロックコポリマーを特定の２種の乳化剤で濃縮ラテックスにし、ラテックス添加アスファルトに利用する方法。
【発明の開示】
【発明が解決しようとする課題】
【０００３】
前記（１）の方法は、プラントミックスタイプの改質剤として実用に供されているが、耐流動性を付与するためには分子量の大きなゴムあるいはゲル分を含んだゴムを使用する必要があり、そのため多量にアスファルトに添加すると改質アスファルトの粘度が大きくなりすぎて施工性を損う問題がある。
【０００４】
前記（２）の方法は、プレミックスタイプの改質剤として実用に供されているが、アスファルトに溶解するに際し、高剪断力がかかる特殊な溶解装置を必要とし、アスファルトへの溶解性が良好なブロック共重合体しか使用できない問題がある。
【０００５】
前記（３）の方法は、実用上充分な耐流動性と低温伸度などの可撓性の両立が困難である。
【０００６】
前記（４）は（１）と（２）と（３）の組み合わせであるが、各方法の欠点を本質的には解決することができない。
【０００７】
前記（５）の方法は、（２）の問題点である特殊な溶解装置を不要とする利点があるが、得られる水性乳化分散体の安定性がわるく、貯蔵中に改質剤成分が分散媒から分離し、改質剤のアスファルトへの溶解不良を起こすという問題がある。
【０００８】
前記（６）の方法は、特殊なテーパーブロックコポリマーを使用し、完全に純粋なブロックコポリマーを添加した場合と比較して、低温および室温での性能を改善しているが、耐流動性のような高温性能の改善は不充分である。
【０００９】
前記（７）の方法は、（５）の方法と同様に、特殊な溶解装置を不要とする利点があるが、機械的安定性が不充分で、濃縮ラテックスをポンプを用いてアスファルトに投入するときに、ポンプの剪断力でラテックスが破壊され、改質剤ポリマーが分散媒から分離し、アスファルトへの改質剤の溶解不良やポンプ詰まりを起こす問題がある。
【課題を解決するための手段】
【００１０】
本発明は、前述した改質剤または改質方法のうちの水性乳化分散型改質剤の安定性がわるいために、アスファルトと混合したときに均一な混合物を得るのに長時間を要し、作業性がよくないという問題を克服し、アスファルトに添加して簡便に溶解させることができ、アスファルトの耐流動性、強靭性、低温可撓性などを改善し、多量に添加した場合でも良好な施工性が得られ、容易に製造することができる安定なアスファルト改質剤を得るためになされたものであり、
（イ）熱可塑性エラストマー、（ロ）乳化剤ならびに（ハ）キサンタンガムおよびラムザンガムのうちの少なくとも１種を含む水性乳化分散液よりなるアスファルト改質剤であって、該乳化剤が、モノスチレン化フェノールポリアルキレンオキシド付加物、ジスチレン化フェノールポリアルキレンオキシド付加物、およびトリスチレン化フェノールポリアルキレンオキシド付加物を含むスチレン化フェノールポリアルキレンオキシド付加物、ならびに、モノベンジル化フェノールポリアルキレンオキシド付加物、ジベンジル化フェノールポリアルキレンオキシド付加物、およびトリ以上のベンジル化フェノールポリアルキレンオキシド付加物を含むベンジル化フェノールポリアルキレンオキシド付加物よりなる群から選ばれた少なくとも１種の非イオン性乳化剤、およびロジン酸塩であるアスファルト改質剤（請求項１）、
乳化剤として、さらに陽イオン性乳化剤を含む請求項１記載の改質剤（請求項２）、
キサンタンガムおよびラムザンガム以外の増粘剤をさらに含有する請求項１または２記載の改質剤（請求項３）、および
前記増粘剤が、カルボキシメチルセルロースナトリウム、ヒドロキシエチルセルロース、ベントナイトおよびアルミノシリケートよりなる群から選ばれた少なくとも１種である請求項３記載の改質剤（請求項４）
に関する。
【発明の効果】
【００１１】
本発明のアスファルト改質剤は、経日安定性、機械的安定性が良好であり、アスファルトへの溶解性が良好である。
【００１２】
このような本発明のアスファルト改質剤は、アスファルトへの混合、溶解が簡便で、アスファルトの軟化点、粘弾性特性、強靭性、高温粘度などを向上させることができるので、舗装の耐流動性、耐磨耗性、強靭性などを改良し、舗装の長寿命化を図ることができる。また、従来の固形熱可塑性エラストマーでは困難であったアスファルト乳剤の改質を容易に行なうことができるので、常温舗装用合材やコート材の改質にも有効である。さらに熱アスファルトの低温可撓性を改善するので、防水材などの改質にも有効である。
【発明を実施するための最良の形態】
【００１３】
本発明に使用される熱可塑性エラストマーは、アスファルトとの相溶性が良好で、アスファルトに加えた場合にアスファルトの軟化点、粘弾性、強靭性、高温粘度、低温可撓性などを向上させることができる成分として使用されるものである。
【００１４】
前記熱可塑性エラストマーとしては、従来からアスファルト改質剤に使用されているものであればとくに限定なく使用することができる。その例としては、たとえば一般式：
Ａ−Ｂ−Ａ、（Ａ−Ｂ）ｎ、Ｂ−（Ａ−Ｂ）ｎおよび（Ａ−Ｂ）ｎ−Ａ
（式中、Ａは２５℃以上の２次転移温度を有する非弾性重合体ブロック、Ｂは１０℃以下の２次転移温度を有する弾性重合体ブロック、ｎは２以上の整数）で表わされるブロック共重合体があげられる。
【００１５】
前記非弾性重合体ブロックとしては、たとえばスチレン、α−メチルスチレンなどのモノビニル芳香族炭化水素から選ばれた単量体の単独重合体ブロックまたは２種以上からなる共重合体ブロック、モノビニル芳香族炭化水素と下記Ｂブロック成分の脂肪族共役ジエン化合物とのテーパー型共重合体ブロック、前記モノビニル芳香族炭化水素と脂肪族共役ジエン化合物とのランダム共重合体ブロックなどがあげられる。該ブロックの具体例としては、スチレン重合体、スチレンとα−メチルスチレンとの共重合体、スチレンとブタジエンあるいはイソプレンとのテーパー型共重合体、スチレンとブタジエンあるいはイソプレンとのランダム共重合体などのブロックがあげられ、その分子量としては、一般的に１，０００〜２００，０００、さらには１０，０００〜５０，０００のものが使用される。
【００１６】
また、前記弾性重合体ブロックとしては、たとえばブタジエン、イソプレンなどの脂肪族共役ジエン化合物から選ばれた単量体の単独重合体ブロック、２種以上からなる共重合体ブロック、脂肪族共役ジエン化合物とモノビニル芳香族化合物とのテーパー型共重合体、脂肪族共役ジエン化合物とモノビニル芳香族化合物とのランダム共重合体、さらにはこれらの重合体を水添した重合体などがあげられる。該ブロックの具体例としては、ブタジエン重合体、イソプレン重合体、ブタジエンとイソプレンの共重合体、スチレンとブタジエンあるいはイソプレンのテーパー型共重合体、スチレンとブタジエンあるいはイソプレンのランダム共重合体、水添したブタジエン重合体、水添したスチレンとブタジエンの共重合体などのブロックがあげられ、その分子量としては、一般に５、０００〜５００，０００、さらには１００，０００〜３５０，０００のものが使用される。
【００１７】
前記ブロック共重合体中における非弾性重合体ブロックの含有率は全重合体に対して１０〜７０％、さらには２０〜４０％であるのが好ましい。該含有率が前記範囲外の場合には熱可塑性エラストマーとしての特徴が発現しにくくなる。
【００１８】
前記ブロック共重合体の分子量は１０，０００〜７００，０００、さらには１００，０００〜５００，０００が好ましい。該分子量が１０，０００未満では、ラテックスから得られる皮膜の機械的強度が充分でなくなる傾向が生じ、７００，０００をこえると、乳化時の溶液粘度が高くなりすぎる、乳化が不完全になったり困難となり、得られるラテックスの性能に悪影響を及ぼす傾向が生じる。
【００１９】
前記ブロック共重合体の具体例としては、たとえばＳＢＳブロック共重合体、ＳＩＳブロック共重合体、水添ＳＢＳブロック共重合体などがあげられる。これらは単独で用いてもよく、２種以上を組み合わせて用いてもよい。
【００２０】
前記ブロック共重合体は、リビング重合開始剤の存在下に、単量体をブロック毎に順次重合させる方法、反応性の異なる２種以上の単量体を同時に投入して重合させ、ブロック共重合体を得る方法、前記開始剤によるリビングブロック共重合体をカップリングする方法などにより得ることができる。
【００２１】
前記ブロック重合体から該ブロック共重合体ラテックスを製造する際のポリマー溶液は重合溶液をそのまま用いてもよく、また該ブロック共重合体の固形状物をベンゼン、トルエン、キシレン、シクロヘキサン、シクロオクタン、クロロホルム、四塩化炭素、トリクレン、二塩化メタンなどの溶剤に溶解させて使用してもよい。ポリマー溶液は通常５〜３０％の濃度の範囲で用いるのが好ましい。
【００２２】
本発明では、前記熱可塑性エラストマーを乳化・分散させるために、乳化剤が使用される。
【００２３】
前記乳化剤としては、前記熱可塑性エラストマーを乳化・分散させることができるものである限り特別な限定はなく、たとえば非イオン性乳化剤、陰イオン性乳化剤、陽イオン性乳化剤などが使用される。前記乳化剤は１種で用いてもよく、２種以上を組み合わせて用いてもよい。ただし、陰イオン性乳化剤と陽イオン性乳化剤を組み合わせて用いることは、通常はない。
【００２４】
前記非イオン性乳化剤としては、たとえばアルキルポリオキシエチレンエーテル（アルキル基の炭素数は８〜２２）、アルキルフェノールポリオキシエチレンエーテル（アルキル基の炭素数は８〜１２）、アルキルポリオキシエチレンポリオキシプロピレンエーテル（アルキル基の炭素数は８〜２２、ポリオキシエチレンとポリオキシプロピレンのブロックはどちらが先に付加していてもよい、また、ランダム付加していてもよい）、脂肪酸ポリオキシエチレンエステル（脂肪酸は炭素数８〜２２の飽和または不飽和脂肪酸）、ポリオキシエチレン（硬化）ひまし油、アルキルポリオキシエチレンアミン（アルキル基の炭素数は８〜１８）、アルキルポリオキシエチレンアミド（アルキル基の炭素数は８〜１８）などの１種以上（以下、これらの乳化剤を通常の非イオン性乳化剤ともいう）や、スチレン化フェノールポリアルキレンオキシド付加物、ポリアルキレンポリアミンポリアルキレンオキシド付加物、多価アルコール脂肪酸エステル、多価アルコール脂肪酸エステルポリアルキレンオキシド付加物およびベンジル化フェノールポリアルキレンオキシド付加物のうちの１種以上（以下、特定の乳化剤ともいう）などがあげられる。
【００２５】
前記熱可塑性エラストマーの乳化・分散に特定の乳化剤を使用する場合には、製造されるアスファルト改質剤の経時安定性および機械的安定性を良好にすることができる。また、熱可塑性エラストマーの乳化・分散時に熱可塑性エラストマー溶液の製造に使用される有機溶剤（たとえばトルエン、キシレン、ベンゼン、シクロヘキサン、シクロオクタンなど）を減圧除去する際の泡立を抑制することにより、脱溶剤を短時間に容易に実施することができ、熱的にまた保存上安定な水性乳化分散液を製造することができる。
【００２６】
前記スチレン化フェノールポリアルキレンオキシド付加物とは、モノスチレン化フェノール、ジスチレン化フェノールおよびトリスチレン化フェノール（トリスチレン化フェノールには、テトラ以上のスチレン化フェノールが少量混入していてもよい、以下同様）のうちの１種以上に炭素数２〜４のアルキレンオキシド（たとえばエチレンオキシド、プロピレンオキシド、ブチレンオキシド）を付加重合させたものである。たとえばジスチレン化フェノールポリエチレンオキシド付加物は次式で示される。
【００２７】
【化１】
2006328404.tif 000002
【００２８】
前記スチレン化フェノールポリアルキレンオキシド付加物の好ましい具体例としては、たとえばエチレンオキシド平均付加モル数が２０モルのモノスチレン化フェノールポリアルキレンオキシド付加物：ジスチレン化フェノールポリアルキレンオキシド付加物：トリスチレン化フェノールポリアルキレンオキシド付加物＝１０〜２０：４０〜５５：３０〜４５（重量比）の割合で合計量が１００になるように含まれるものなどがあげられる。なお、前記トリスチレン化フェノールポリアルキレンオキシド付加物には、テトラ以上のスチレン化フェノールポリアルキレンオキシド付加物が少量混入していてもよい。
【００２９】
前記ポリアルキレンポリアミンポリアルキレンオキシド付加物とは、たとえばポリエチレンイミン、テトラエチレンペンタミン、ペンタエチレンヘキサミン、ヘキサエチレンヘプタミンなどのポリアルキレンポリアミンに、炭素数２〜４のアルキレンオキシド、たとえばエチレンオキシドとプロピレンオキシドまたはブチレンオキシドとをブロックまたはランダム付加重合させたものである。
【００３０】
前記ポリアルキレンポリアミンポリアルキレンオキシド付加物の好ましい具体例としては、たとえばポリエチレンイミン（たとえば分子量１２００または１８００のもの）にエチレンオキシドおよびプロピレンオキシドをランダムまたはブロック付加してなる多官能チッ素系ポリエーテル化合物などがあげられる。
【００３１】
前記多価アルコール脂肪酸エステルとは、たとえば３〜８価の多価アルコールと炭素数８〜２２の飽和または不飽和脂肪酸とからなり、ソルビタンを例にとれば水酸基が１分子当り平均２〜３個残存しているもの、ショ糖を例にとれば水酸基が１分子当り平均５〜７個残存しているものである。
【００３２】
前記多価アルコールの具体例としては、たとえばグリセリン、ジグセリン、ソルビトール、ソルバイドや前述のソルビタン、ショ糖などがあげられる。
【００３３】
また、前記飽和または不飽和脂肪酸の具体例としては、たとえばラウリン酸、パルミチン酸、ステアリン酸、ベヘニン酸、炭素数８〜２２の直鎖状または分岐を有する合成飽和脂肪酸などの飽和脂肪酸、オレイン酸、リノール酸、リノレイン酸などの不飽和脂肪酸などがあげられる。
【００３４】
前記多価アルコール脂肪酸エステルの好ましい具体例としては、たとえばソルビタンオレイン酸エステル（モノ、ジ、トリ、テトラエステルの分布があり、１分子当り平均２〜３個の水酸基を有するもの）などがあげられる。
【００３５】
前記多価アルコール脂肪酸エステルポリアルキレンオキシド付加物とは、たとえば３〜８価の多価アルコールと炭素数８〜２２の飽和または不飽和脂肪酸とからなり、ソルビタンを例にとれば水酸基が１分子当り平均２〜３個残存している多価アルコール脂肪酸エステル、ショ糖を例にとれば水酸基が１分子当り平均５〜７個残存している多価アルコール脂肪酸エステルに、炭素数２〜４のアルキレンオキシド（たとえばエチレンオキシド、プロピレンオキシド、ブチレンオキシド）を付加重合させたものである。
【００３６】
前記多価アルコールおよび飽和または不飽和脂肪酸としては、前記多価アルコール脂肪酸エステルの製造に使用したものと同じものが使用される。
【００３７】
前記多価アルコール脂肪酸エステルポリアルキレンオキシド付加物の好ましい具体例としては、たとえばアトラス社のＴｗｅｅｎ６０、Ｔｗｅｅｎ８０、Ｔｗｅｅｎ８５、第一工業製薬（株）のソルゲンＴＷ−２０、ソルゲンＴＷ−６０、ソルゲンＴＷ−８０などがあげられる。
【００３８】
前記ベンジル化フェノールポリアルキレンオキシド付加物とは、モノベンジル化フェノール、ジベンジル化フェノールおよびトリベンジル化フェノール、（トリベンジル化フェノールには、テトラ以上のベンジル化フェノールが少量混入していてもよい、以下同様）のうちの１種以上に、炭素数２〜４のアルキレンオキシド（たとえばエチレンオキシド、プロピレンオキシド、ブチレンオキサイド）を付加重合させたものである。たとえばジベンジル化フェノールポリエチレンオキシド付加物は次式で示される。
【００３９】
【化２】
2006328404.tif 000003
【００４０】
前記ベンジル化フェノールポリアルキレンオキシド付加物の好ましい具体例としては、たとえばエチレンオキシド平均付加モル数が２０モルのモノベンジル化フェノールエチレンオキシド付加物：ジベンジル化フェノールエチレンオキシド付加物：トリベンジル化フェノールエチレンオキシド付加物＝１０〜２０：４０〜５５：３０〜４５（重量比）の割合で合計量が１００になるように含まれるものなどがあげられる。なお、前記トリベンジル化フェノールエチレンオキシド付加物には、テトラ以上のベンジル化フェノールポリエチレンオキシド付加物が少量混入していてもよい。
【００４１】
前記特定の乳化剤は、１種で用いてもよく、２種以上を組み合わせて用いてもよいが、これらのうちでは、スチレン化フェノールポリアルキレンオキシド付加物、ベンジル化フェノールポリアルキレンオキシド付加物が、化学組成の多分散度が高く（疎水基、親水基ともに幅広い分布をもっており）、乳化される熱可塑性エラストマーの化学組成の多分散度が高いのとあいまって乳化性能が良好でエマルジョン製造時の泡トラブルが少なくなる点から好ましい。
【００４２】
前記特定の乳化剤は、それらだけを非イオン性乳化剤として用いてもよいが、通常の非イオン性乳化剤と組み合わせて用いてもよい。
【００４３】
前記通常の非イオン性乳化剤の具体例としては、ノニルフェノールエチレンオキシド付加物、高級アルコールエチレンオキシド付加物、高級脂肪酸エチレンオキシド付加物、ポリオキシエチレン−ポリオキシプロピレンブロック共重合体、高級脂肪族アミンまたは高級脂肪族アミドのエチレンオキシド付加物などがあげられる。
【００４４】
前記特定の乳化剤と通常の非イオン性乳化剤とを組み合わせて用いる場合、目的に応じて適宜使用割合を決めて使用すればよい。
【００４５】
前記陰イオン性乳化剤としては、たとえばカルボン酸型陰イオン性乳化剤、硫酸エステル型陰イオン性乳化剤、スルホン酸型陰イオン性乳化剤、リン酸エステル型陰イオン性乳化剤などがあげられる。これらは１種で用いてもよく、２種以上を組み合わせて用いてもよい。強い乳化性を示す陰イオン性乳化剤を使用する場合には、熱可塑性エラストマー（ブロック共重合体）に対する乳化剤の使用量を少なくし、得られるアスファルトの耐水性を向上させることができる。
【００４６】
前記カルボン酸型陰イオン性乳化剤の具体例としては、たとえば高級脂肪酸塩、松の木の抽出などによって得られる樹脂酸の塩であるロジン酸塩、石油に含まれるカルボン酸の塩であるナフテン酸塩、Ｃ8〜18のアルキル基またはアルキルフェニル基を有するポリオキシアルキレンエーテルカルボン酸塩、Ｃ8〜18の不飽和炭化水素基を有するアルケニルコハク酸塩、Ｃ8〜18の飽和または不飽和炭化水素基を有するＮ−アシルサルコシン塩、Ｃ8〜18の飽和または不飽和炭化水素基を有するＮ−アシルグルタミン酸塩などがあげられる。これらは１種で用いてもよく、２種以上を組み合わせて用いてもよい。これらのうちでは、ロジン酸塩（ロジン石鹸）がエマルジョン製造における脱溶媒（通常脱トルエン）時の泡立が少なく、エマルジョンの安定性もよくなる。
【００４７】
前記硫酸エステル型陰イオン性乳化剤の具体例としては、たとえばＣ8〜18の飽和または不飽和炭化水素基を有する硫酸第１アルキル塩、Ｃ8〜18のアルキル基を有する第２級アルコール硫酸エステル塩、Ｃ8〜18の飽和または不飽和炭化水素基を有する硫酸アルキルポリオキシエチレン塩、Ｃ8〜12のアルキル基を有する硫酸アルキルフェニルポリオキシエチレン塩、Ｃ11〜17の飽和または不飽和炭化水素基を有する硫酸モノアシルグリセリン塩、Ｃ11〜17の飽和または不飽和炭化水素基を有するアシルアミノ硫酸エステル塩、オリブ油、ひまし油、綿実油、なたね油、牛脂などの油脂中の２重結合や水酸基が硫酸エステル化（一部アシルグリセリンの加水分解、硫酸化も起こっている）である硫酸化油、オレイン酸、リシノール酸などの２重結合、水酸基を有する脂肪酸のプロピル、ブチルエステルなどの硫酸エステル化物の塩である硫酸化脂肪酸アルキルエステルなどがあげられる。これらは１種で用いてもよく、２種以上を組み合わせて用いてもよい。
【００４８】
前記スルホン酸型陰イオン性乳化剤の具体例としては、たとえばＣ8〜19のα−オレフィンスルホン酸（ＡＯＳ）塩、Ｃ8〜20のｎ−パラフィンから得られる第２アルカンスルホン酸塩、Ｃ12〜18の脂肪酸のメチル、イソプロピルエステルなどのα−スルホン化物の塩、α−スルホ脂肪酸エステル塩、Ｃ11〜17の飽和または不飽和炭化水素基を有するアシルイセチオン酸塩、Ｃ11〜17の飽和または不飽和の炭化水素基を有するＮ−アシル−Ｎ−メタルタウリン酸、Ｃ2〜20の直鎖または分岐鎖アルキル基を有するジアルキルスルホコハク酸、Ｃ9〜13の直鎖または分岐鎖アルキル基を有するアルキルベンゼンスルホン酸塩（ＡＢＳ、ＬＡＳ）、Ｃ3〜5の直鎖または分岐鎖アルキル基を有するアルキルナフタレンスルホン酸塩、Ｃ12のアルキル基を有するアルキルジフェニルエーテルジスルホン酸塩、石油スルホン酸塩、リグニンスルホン酸塩などがあげられる。これらは１種で用いてもよく、２種以上を組み合わせて用いてもよい。
【００４９】
前記リン酸エステル型陰イオン性乳化剤の具体例としては、たとえばＣ8〜18のアルキル基を有するリン酸アルキル塩（通常は、リン酸モノエステル塩、ジエステル塩の混合物として存在する）、Ｃ8〜18のアルキル基を有するリン酸アルキルポリオキシエチレン塩（通常はモノエステル塩とジエステル塩との混合物として存在する）、Ｃ8〜18のアルキル基を有するリン酸アルキルポリオキシエチレン塩（通常はモノエステル塩とジエステル塩との混合物として存在する）などがあげられる。これらは１種で用いてもよく、２種以上を組み合わせて用いてもよい。
【００５０】
なお、前記陰イオン性乳化剤を形成する陽イオンは、Ｎａ+、Ｋ+などのアルカリ金属イオン、アルカノールアミン・Ｈ+、アミン・Ｈ+などである。
【００５１】
前記陰イオン性乳化剤などに使用される原料のアルコールの具体例としては、たとえば１，２−エチルヘキサノール、ｎ−オクタノール、デカノール、ドデカノール、テトラデカノール、ヘキサデカノール、オクタデカノール、アルフォール、ドバノールなどの合成第１級アルコール、タージトールＳ、ソフタノール、オキソアルコールなどの合成第２級アルコール、ベンジルアルコール、およびフェノールとしてオクチルフェノール、ノニルフェノール、ドデシルフェノールのＣ8〜22のもの、アミンの具体例としては、ラウリルアミン、ラウリルメチルアミン、ジオレイルアミンなどの高級アミン、カルボン酸の具体例としては、ラウリン酸、ミリスチン酸、パルミチン酸、オレイン酸、ステアリン酸、ベヘニン酸、ロジン酸などがあげられる。
【００５２】
前記非イオン性乳化剤および陰イオン性乳化剤を組み合わせて使用する場合の使用割合としては、全量が１００部となるように非イオン性乳化剤５０〜８０部、さらには５５〜７５部、とくには６０〜７０部使用するのが、熱可塑性エラストマー水性分散体の製造途中の熱可塑性エラストマーと溶剤とからなる混合物の乳化性、溶剤留去工程での泡立ち防止、熱可塑性エラストマー水性分散体やさらに後述する増粘剤を加えた水性乳化分散液の保存安定性などの点から好ましい。
【００５３】
前記陽イオン性乳化剤としては、たとえばアルキルアミン塩型陽イオン性乳化剤、アシルアミン塩型陽イオン性乳化剤、第４級アンモニウム塩型陽イオン性乳化剤、アミド結合含有アンモニウム塩型陽イオン性乳化剤、エステル結合またはエーテル結合含有アンモニウム塩型陽イオン性乳化剤、イミダゾリンまたはイミダゾリウム塩型陽イオン性乳化剤、アミン誘導体型陽イオン性乳化剤などがあげられる。これらは１種で用いてもよく、２種以上を組み合わせて用いてもよい。
【００５４】
前記アルキルアミン塩型陽イオン性乳化剤の具体例としては、たとえばＣ12〜18のアルキル基を有する第１級アミン塩（塩酸塩、酢酸塩など）、Ｃ17のアルキル基またはアルケニル基を有するアシルアミノエチルジエチルアミン塩（塩酸塩、ギ酸塩、酢酸塩、乳酸塩など）、Ｃ12〜18のアルキル基を有するＮ−アルキルポリアルキレンポリアミン塩（塩酸塩、酢酸塩、アルキレン基のＣ数は２〜３、アルキレンアミン基の繰返し数は１〜３）、Ｃ17のアルキル基またはアルケニル基を有する脂肪酸ポリエチレンポリアミド塩（塩酸塩、エチレンアミン基の繰返し数は２）、Ｃ17のアルキル基を有するジエチルアミノエチルアミド塩（塩酸塩、酢酸塩、乳酸塩など）などがあげられる。これらは１種で用いてもよく２種以上を組み合わせて用いてもよい。
【００５５】
前記第４級アンモニウム塩型陽イオン性乳化剤の具体例としては、たとえばＣ12〜18のアルキル基またはＣ18のアルケニル基を有するアルキルまたはアルケニルトリメチルアンモニウム塩（陰イオンはＣｌ-、Ｂｒ-、ＣＨ3ＳＯ4-など）、Ｃ12〜18のアルキル基またはＣ18のアルケニル基を有するジアルキルまたはジアルケニルジメチルアンモニウム塩（陰イオンはＣｌ-、Ｂｒ-、ＣＨ3ＳＯ4-）、Ｃ12〜18のアルキル基またはＣ18のアルケニル基を有するアルキルまたはアルケニルジメチルベンジルアンモニウム塩（陰イオンはＣｌ-）、Ｃ12〜18のアルキル基を有するアルキルピリジウム塩（陰イオンはＣｌ-、Ｂｒ-）、Ｃ17のアルキル基またはＣ17のアルケニル基を有するアシルアミノエチルメチルジエチルアンモニウム塩（陰イオンはＣＨ3ＳＯ4-）、Ｃ13のアルキル基を有するアシルアミノプロピルジメチルベンジルアンモニウム塩（陰イオンはＣｌ-）、Ｃ17のアルキル基を有するアシルアミノプロピルジメチルヒドロキシエチルアンモニウム塩（陰イオンはＣｌＯ4-）、Ｃ11のアルキル基を有するアシルアミノエチルピリジニウム塩（陰イオンはＣｌ-）、Ｃ17のアルキル基またはＣ17のアルケニル基を有するジアシルアミノエチルジメチルアンモニウム塩（陰イオンはＣｌ-、なお、メチル基の１つがヒドロキシエチル基になっていてもよい）などがあげられる。これらは１種で用いてもよく、２種以上を組み合わせて用いてもよい。
【００５６】
前記エステル結合またはエーテル結合含有アンモニウム塩型陽イオン性乳化剤の具体例としては、たとえばＣ17のアルキル基またはＣ17のアルケニル基を有するジアシロキシエチルメチルヒドロキシエチルアンモニウム塩（陰イオンは、ＣＨ3ＳＯ4-）、Ｃ16のアルキル基を有するアルキルオキシメチルピリジウム塩（陰イオンはＣｌ-）などがあげられる。これらは１種で用いてもよく、２種以上を組み合わせて用いてもよい。
【００５７】
前記イミダゾリンまたはイミダゾリウム塩型陽イオン性乳化剤の具体例としては、たとえばＣ11〜17のアルキル基またはＣ17のアルケニル基を有するアルキルまたはアルケニルイミダゾリン（酢酸塩、炭酸塩、四級化物がある）、Ｃ11〜17のアルキル基またはＣ17のアルケニル基を有する１−ヒドロキシエチル２−アルキルまたはアルケニルイミダゾリン（第四級化物もある）、Ｃ11〜17のアルキル基またはＣ17のアルケニル基を有する１−アシルアミノエチル−２アルキルイミダゾリウム塩（陰イオンは、ＣＨ3ＳＯ4-、Ｃ2Ｈ5ＳＯ4-）などがあげられる。これらは１種で用いてもよく、２種以上を組み合わせて用いてもよい。
【００５８】
前記アミン誘導体型陽イオン性乳化剤の具体例としては、たとえばＣ12〜18のアルキル基またはＣ18のアルケニル基を有するアルキルまたはアルケニルポリオキシエチレンアミン、Ｃ12〜18のアルキル基またはＣ18のアルケニル基を有するＮ−アルキルまたはアルケニルアミノプロピルアミン、Ｃ12〜18のアルキル基またはＣ18のアルケニル基を有するＮ−アルキルまたはアルケニルポリエチレンポリアミン、Ｃ7〜17のアルキル基またはＣ17のアルケニル基を有するＮ−アシルポリエチレンポリアミン、Ｃ17のアルキル基またはＣ17のアルケニル基を有する脂肪酸トリエタノールアミンエステルなどがあげられる。これらは１種で用いてもよく、２種以上を組み合わせて用いてもよい。
【００５９】
前記非イオン性乳化剤および陽イオン性乳化剤を組み合わせて使用する場合の使用割合としては、全量が１００部となるように非イオン性乳化剤１０〜９０部、さらには３０〜７０部、とくには４０〜６０部使用するのが熱可塑性エラストマー水性分散体製造時の熱可塑性エラストマーと溶剤とからなる混合物の乳化性の点から好ましい。
【００６０】
本発明に使用されるキサンタンガムおよびラムザンガムは、熱可塑性エラストマー水性分散体の保存安定性（経日安定性）を改善するために使用される増粘剤である。
【００６１】
前記キサンタンガムは、微生物（キサントモナス  キャンペストリス（Ｘａｎｔｈｏｍｏｎａｓ  Ｃａｍｐｅｓｔｒｉｓ））を養して得られる天然高分子多糖であり、一般に市販されているもの、たとえばＫＥＬＣＯ社のキサンタンガムがとくに限定なく使用され得る。該キサンタンガムの水溶液は、シュードプラスチック流動特性（低剪断速度では高い見掛粘度を示すが剪断速度が高くなると低い見掛粘度を示す）を示すほか、冷水および熱湯に溶解し、安定な親水性コロイドを作る、低濃度で高い粘度を示す、塩酸、熱、冷凍や解凍に対しても物性の変化がほとんどなく安定である、水溶液の透明性は良好である、などの特徴を有するものである。
【００６２】
前記ラムザンガムは、微生物アルカリジェニィス（Ａｌｃａｌｉｇｅｎｅｓ）の醗酵によって生産される高分子量の多糖類であり、一般に市販されているもの、たとえばＫＥＬＣＯ社のラムザンガムなどがとくに限定なく使用され得る。該ラムザンガムの水溶液は、シュードプラスチック流動特性を示すほか、冷水および温水のいずれにも容易に溶けて、低濃度で粘稠な溶液を作る、低濃度で分散・懸濁安定性が著しくすぐれている、水溶液の粘度は温度の影響をほとんど受けない、塩との相溶性がすぐれている、広いｐＨ範囲で粘度が安定である、セルラーゼ酵素を含有しないのでＣＭＣ、ＭＣなどセルロースエーテル類と併用することができる、などの特徴を有する。
【００６３】
前記キサンタンガムおよびラムザンガムは、１種で用いてもよく、２種以上を組み合わせて用いてもよい。
【００６４】
前記キサンタンガムおよび（または）ラムザンガムの使用量としては、前記熱可塑性エラストマー１００部に対して０．１〜３．０部、さらには０．１〜２．０部であるのが、本発明における水性乳化分散液の保存安定性およびポンプ輸送に適する粘性を与えることができる点から好ましい。該使用量が少なすぎる場合には、前記水性乳化分散液の保存安定性が充分向上せず、多すぎる場合には、粘度が高くなりすぎ、アスファルトとの混合時のポンプ輸送が行ないにくくなる傾向が生ずる。
【００６５】
前記キサンタンガムおよび（または）ラムザンガムは、その一部を他の増粘剤でおきかえて使用してもよい。
【００６６】
前記他の増粘剤の例としては、たとえばカルボキシメチルセルロースナトリウム（ＣＭＣ）、ヒドロキシエチルセルロース（ＨＥＣ）、ベントナイト、アルミノシリケートなどがあげられる。これらは１種で用いてもよく、２種以上を組み合わせて用いてもよい。
【００６７】
前記キサンタンガムおよび（または）ラムザンガムの一部を他の増粘剤でおきかえて用いる場合、他の増粘剤の使用量は、合計重量が１００部になるように５０部以下、さらには４０部以下であるのが本発明における水性乳化分散液の保存安定性およびポンプ輸送時の粘度の点から好ましい。なお、他の増粘剤を用いる場合でも、熱可塑性エラストマー１００部に対してキサンタンガムおよび（または）ラムザンガムを０．１部以上含まれるのが好ましい。
【００６８】
本発明のアスファルト改質剤は、たとえば乳化剤の存在下で前記熱可塑性エラストマーを乳化分散させ、熱可塑性エラストマー水性分散体にしたのち、キサンタンガムおよびラムザンガムのうちの少なくとも１種（以下、キサンタンガム等ともいう）をコンク品または水希釈品として添加・混合し、水性乳化分散液にすることによって製造される。
【００６９】
前記熱可塑性エラストマー１００部に対する乳化剤の使用量は、３〜２０部、さらには５〜１３部が好ましい。乳化剤の使用量が少なすぎる場合には、熱可塑性エラストマー水性分散体製造時の熱可塑性エラストマーと溶剤との混合物の乳化性が不良となり、多すぎる場合には、溶剤留去工程時の泡が多くなり、アスファルト性能が低下する傾向が生ずる。
【００７０】
本発明における水性乳化分散液にしめる前記熱可塑性エラストマー、乳化剤およびキサンタンガム等の割合（固形分割合）は、４０〜６５％、さらには４５〜６０％であるのが保存安定性、アスファルト製造時のポンプ輸送時の粘性の点から好ましい。
【００７１】
前記熱可塑性エラストマー水性分散体の製造は、たとえば熱可塑性エラストマーの有機溶剤溶液および乳化剤の溶融混合物と温水をラインミキサーなどで混合する、熱可塑性エラストマーの有機溶剤溶液および乳化剤の溶融混合物に温水を滴下するなどの方法により乳化・分散させたのち、有機溶剤をたとえば６０℃、７２０〜６４０ｍｍＨｇで除去することにより行なうことができる。
【００７２】
前記有機溶剤の除去時、特定の乳化剤を使用する場合には泡立を少なくすることができ、容易に熱可塑性エラストマー水性分散体を製造することができる。
【００７３】
製造され、キサンタンガム等が加えられた熱可塑性エラストマー水性分散体（本発明における水性乳化分散液）の粒径は、乳化のさせ方、使用する乳化剤の量、水性乳化分散液の濃度などによっても異なるが、通常５μｍ以下、さらには０．６〜３μｍ、ことには０．８〜２μｍである。粒径が大きすぎる場合には、エマルジョン安定性が充分でなくなり離水しやすく、逆に小さすぎる場合には、製造しにくく、粘度が高くなり、アスファルトへの添加時、ポンプ輸送上の問題が生じやすくなる傾向にある。
【００７４】
このようにして製造された本発明のアスファルト改質剤は、キサンタンガム等を含有するため、短期間保存したときはもちろん長期保存したときにも水と熱可塑性エラストマーの分離が生じない安定な水性乳化分散液となる。また、乳化剤として特定の乳化剤を用いる場合には、乳化性および保護コロイド性が良好であるため経時安定性および機械的安定性が良好で、また、熱可塑性エラストマー水性分散体製造時の泡立が少なく、アスファルトに添加することにより、アスファルトの軟化点、粘弾性、強靭性、高温粘度、低温可撓性などを向上させることができる。
【００７５】
本発明のアスファルト改質剤を使用する場合、一般的にはドラム缶やコンテナーなどの容器に充填して運搬し、ポンプを使用して投入する方法が採られている。この場合、貯蔵中に容器内で熱可塑性エラストマーと分散媒である水とが部分的に分離し濃度が不均一になると、改質剤の添加量が不均一になり、一定の改質効果が得られない問題が生じるとともに、アスファルトへの熱可塑性エラストマーの溶解不良がおこるため、水分散媒中での熱可塑性エラストマーの安定性は重要である。また、本発明のアスファルト改質剤をポンプで投入する場合、ポンプの剪断力で水性乳化分散液が破壊され、熱可塑性エラストマーが分散媒である水から分離すると、アスファルトへの熱可塑性エラストマーの溶解不良や、ポンプ自体に熱可塑性エラストマーが詰まり、ポンプの能力低下、さらには使用不能状態を惹き起こす場合があり、アスファルト改質剤の機械的安定性は重要である。
【００７６】
以上説明したごとき本発明のアスファルト改質剤は、一般に、固形分濃度が４０〜６５％、さらには４５〜６０％、粘度（２５℃、Ｂ型粘度計で測定）が２００〜６０００ｍＰａ・ｓ、さらには３５０〜４０００ｍＰａ・ｓのごときものである。
【００７７】
本発明のアスファルト改質剤は、通常、アスファルトに対して固形分で１〜２０％、さらには２〜１４％添加される。添加量が少なすぎる場合には改質効果が充分得られず、多すぎる場合には改質アスファルトの粘度が高くなりすぎて実用的でなくなる。また、改質アスファルトが高価になる。
【００７８】
本発明のアスファルト改質剤には、必要により酸化防止剤、紫外線吸収剤、防腐防黴剤、消泡剤、分散安定剤、可塑剤、顔料などを加えて使用してもよい。また、パラフィン系、アロマ系、ナフテン系などのオイルを加えてもよい。さらに、ＳＢＲラテックス、ポリクロロプレンラテックス、ポリブタジエンラテックス、エチレンプロピレンゴムラテックスなどのゴムラテックス、ポリアクリルエマルジョン、ポリ酢酸ビニルエマルジョン、ＥＶＡエマルジョン、ポリウレタンエマルジョンなどの高分子化合物のエマルジョンと混合して使用してもよく、あるいは別々に併用してもよい。さらに、セメント、石灰、イソシアネート化合物などの水反応性化合物と併用してもよい。
【００７９】
前記オイルを加える方法としては、オイルを油展した熱可塑性エラストマーを水性乳化分散液にする方法、熱可塑性エラストマーを前記溶剤に溶解し、ポリマー溶液とするときに同時にオイルを溶解して添加する方法、オイルの乳化物（ただし、陽イオン性改質剤と陰イオン性オイル乳化物との混合や、陰イオン性改質剤と陽イオン性オイル乳化物の混合は除く）をアスファルト改質剤に混合する方法などがあげられる。オイルは熱可塑性エラストマー１００部あたり５〜３００部が好ましい。
【００８０】
本発明のアスファルト改質剤が加えられるアスファルトにはとくに制限はなく、たとえば石油アスファルト、天然アスファルト、ブローンアスファルト、セミブローンアスファルト、脱色アスファルト（石油樹脂）、グースアスファルトなどのアスファルトに加えられる。
【００８１】
本発明のアスファルト改質剤を用いてアスファルトを改質する場合として、以下の場合があげられる。
【００８２】
（１）熱アスファルトの改質
撹拌できる粘度まで充分融解された熱アスファルトに撹拌しながら直接アスファルト改質剤を添加し、水を蒸発させ、熱可塑性エラストマーがほぼ均一にアスファルトに溶解、分散するまで撹拌する。
【００８３】
（２）熱アスファルト混合物の改質
骨材と熱アスファルトを混合したのち、混合物に撹拌しながらアスファルト改質剤を添加し、水を蒸発させ、熱可塑性エラストマーがほぼ均一にアスファルトに溶解、分散するまで撹拌する。再生アスファルト混合物に使用される場合は、本発明の改質剤の添加前にさらに再生材（舗装道路の補修のために掘り起こしたときに発生するアスファルト混合物の廃棄物である発生材を粉砕して、もう一度新アスファルト混合物と混ぜて使用できるようにしたもの）が混合される。
【００８４】
（３）アスファルト乳剤の改質
（ａ）アスファルトを陰イオン性、非イオン性、陽イオン性またはこれらを組み合わせた乳化剤を用いて水性乳化分散液としたアスファルト乳剤と、アスファルト改質剤とを混合して均一になるまで撹拌する（ただし、陰イオン性乳化剤を含むアスファルト乳剤と陽イオン性乳化剤を含むアスファルト改質剤を混合する場合、および陽イオン性乳化剤を含むアスファルト乳剤と陰イオン性乳化剤を含むアスファルト改質剤を混合する場合は、作業性が得られる範囲で混合する）。
【００８５】
（ｂ）加熱アスファルトにアスファルト改質剤を添加し、水分を蒸発させ、熱可塑性エラストマーがほぼ均一にアスファルトに溶解、分散するまで撹拌したのち、これと乳化剤および水を混合して改質アスファルトの水性乳化分散液とする。
【００８６】
（ｃ）アスファルト改質剤に陰イオン性、非イオン性、陽イオン性またはこれらを組み合わせた乳化剤を添加し、加熱アスファルトを混合して水性乳化分散液とする（ただし、陰イオン性乳化剤を含むアスファルト改質剤と陽イオン性乳化剤を混合する場合、および陽イオン性乳化剤を含むアスファルト改質剤と陰イオン性乳化剤を混合する場合は、作業性が得られる範囲で混合する）。
【００８７】
（４）常温アスファルト混合物の改質
前記（３）のアスファルト乳剤とアスファルト改質剤とを混合したのち、または別々に骨材に散布したのち混合し、ほぼ均一になるまで撹拌する。再生アスファルト混合物に使用される場合は、さらに再生材が混合される（ただし、陰イオン性乳化剤を含むアスファルト乳剤と陽イオン性乳化剤を含むアスファルト改質剤を混合する場合、および陽イオン性乳化剤を含むアスファルト乳剤と陰イオン性乳化剤を含むアスファルト改質剤を混合する場合は、作業性が得られる範囲で混合する）。
【００８８】
本発明のアスファルト改質剤は、加熱アスファルト合材、フォームドアスファルト合材などのアスファルト合材、常温アスファルト合材用アスファルト乳剤およびタックコート、シールコート、アーマコートなどのコート材のアスファルトの改質に好適に使用され、道路、空港、港湾、鉄道、鉄道貨物ヤード、構内、駐車場、歩道、自転車道、スポーツ施設、レース場、テニスコート、石油タンク基礎、水利構造物、廃棄物処理場などの舗装に使用することができる。さらに、土木、屋上、屋根などの防水用アスファルト、防湿紙用アスファルト、住宅用床防音材、床材、鋼管塗布などの建築用アスファルト、その他電気絶縁用コウンパウンド、トンネル断熱材用などのアスファルトの改質に使用することができる。
【実施例】
【００８９】
つぎに本発明のアスファルト改質剤を実施例に基づいてさらに詳細に説明するが、本発明はこれらに限定されるものではない。
【００９０】
なお、実施例などで用いる評価方法を以下にまとめて説明する。
【００９１】
（泡立ち）
熱可塑性エラストマー水性分散体を水で２倍に希釈した液を１００ｍｌネスラー管に５０ｍｌ入れ、３０回手で倒立撹拌し、静置したのちの泡の量を経時的に測定する。
【００９２】
（水性乳化分散液の粒子径）
エマルジョン製造時のトルエン留去後に採取した熱可塑性エラストマー水性分散体を、（株）島津製作所製のＳＡＬＤ２０００を用いた光回折法により評価。
【００９３】
（貯蔵安定性）
日立卓上遠心機（ＣＴ５ＤＬ型）を使用し、試料と容器（２７φ×９０ｍｍ）風袋の合計重量が１３５ｇになるように試料（アスファルト改質剤）を採取した（試料：約４５ｇ）。
【００９４】
遠心分離の条件は、３０００ｒｐｍ（１７６１ｇ）×１０分とし、遠心分離後の容器下層部のアスファルト改質剤をストローで約１ｇ採取して精密天秤で計量し、電気オーブンを使用して２００℃×１５分蒸発乾燥後の重量を求め、下記計算式から全固形分濃度を求めた。
【００９５】
【数１】
2006328404.tif 000004
【００９６】
（アスファルト物性）
ストレートアスファルト（コスモ６０〜８０）を１７０℃に加熱し、４枚羽根撹拌翼を付けた撹拌機により、回転数４００〜５００ｒｐｍの条件下でアスファルト改質剤を混合した。
【００９７】
アスファルト改質剤の配合割合は、ストレートアスファルト（コスモ６０〜８０）１００部に対し、固形分換算で６部とした。
【００９８】
アスファルトの物性試験は、「舗装試験法便覧」（昭和６３年１１月１０日（社）日本道路協会刊行）に記述された方法に準拠して評価した。
【００９９】
なお、このときに使用したストレートアスファルト（コスモ６０〜８０）単独の物性を参考例として表１に示した。
【０１００】
つぎに、実施例などで使用する主要原料の内容および略号について以下に説明する。
【０１０１】
熱可塑性エラストマー
ＳＢＳ：ジェイエスアール（株）製、ＴＲ２６０６Ｃ、分子量４６００００、スチレン含量３０％
増粘剤
キサンタンガム：ＫＥＬＣＯ社製、キサンタンガム
ラムザンガム：ＫＥＬＣＯ社製、ラムザンガム
ＣＭＣ：第一工業製薬（株）製、セロゲン  ＨＥ−１５００Ｆ
ベントナイト：ＶＥＥＧＵＭ−Ｔ（Ｒ．Ｔ．ＶＡＮＤＥＲＢＩＬＴ社製）
乳化剤
ベンジル化フェノールＥＯＡ：ベンジル基が平均２個付加したフェノールにエチレンオキシド２０モルを付加したもの
スチレン化フェノールＥＯＡ：スチレン基が平均２個付加したフェノールにエチレンオキシド２０モルを付加したもの
ロジン石鹸：荒川化学工業（株）製、ロンジスＫ−８０
ノニルフェノールＥＯＡ硫酸Ｎａ：ノニルフェノールエチレンオキシド７モル付加物硫酸エステルナトリウム塩
ＬＤＭＥＡＥＳ：ラウリルジメチルエチルアンモニウムエチルサルフェート
【０１０２】
実施例１
ディスパーとミキサーおよびアンカーを備えた乳化機（特殊機化工業（株）製、ＴＫコンビミックス型）へ、ＳＢＳ１００部（２０ｋｇ）、トルエン４００部（８０ｋｇ）を投入し、６０℃に昇温して樹脂を溶解させた。
【０１０３】
溶解後、乳化剤としてベンジル化フェノールＥＯＡの５部（１．０ｋｇ）およびロジン石鹸３部（０．６ｋｇ）を投入し、ミキサーの周速１２．８ｍ／ｓ、ディスパーの周速９．６ｍ／ｓ、アンカーの回転数６０ｒｐｍ、乳化温度６０℃で温水（６０℃）２５０部（５０ｋｇ）を３０分間かけて均一に滴下した。滴下後１０分間撹拌してＳＢＳ乳化分散体を得た。
【０１０４】
そののち、６０℃、７２０〜６４０ｍｍＨｇでトルエンを留去し、トルエン残存量を０．０５％以下にした。このときの泡立ちは直後２５ｍｌ、１分後１５ｍｌ、５分後６ｍｌであった。
【０１０５】
ＳＢＳ水性分散体（固形分５５％）にキサンタンガム０．３部（６０ｇ）を粉末のまま添加し、固形分５０％になるよう水を添加し、撹拌調整した（２０００ｒｐｍ）。そののち１２時間放置してキサンタンガムを溶解させた。
【０１０６】
得られた水性乳化分散液の粒子径、キサンタンガム添加前後の粘度、貯蔵安定性およびアスファルト物性を測定した。結果を表１に示す。
【０１０７】
実施例２〜６および比較例１
表１記載の原料を表１記載の割合で使用し、実施例１と同様にして水性乳化分散液を製造し、評価した。結果を表１に示す。
【０１０８】
実施例７
実施例２で得られた固形分５０％のＳＢＳ水性乳化分散液８０部と固形分５０％のＳＢＲエマルジョン２０部とを混合したものについてアスファルト物性を測定した。結果を表１に示す。
【０１０９】
【表１】
2006328404.tif 000005